(57)【要約】【課題】高温高圧展開に優れ、軽量で収納性に優れ、優れた人体拘束性能を有するエアバッグ用織物の提供。【解決手段】合成繊維織糸からなるエアバッグ用織物であって、該織糸は脂環式ポリアミドマルチフィラメント繊維であり、該織糸の融点は２７０℃以上であり、該織糸の弾性降下温度は１３０℃以上であり、該織糸の総繊度は１００〜８００ｄｔｅｘであり、そして該織物の引張破断伸度は経緯方向とも２０％以上であることを特徴と前記エアバッグ用織物、該エアバッグ用織物を含むエアバッグ、及び該エアバッグを含むエアバッグ装置。【選択図】なし【特許請求の範囲】
【請求項１】
合成繊維織糸からなるエアバッグ用織物であって、該織糸は脂環式ポリアミドマルチフィラメント繊維であり、該織糸の融点は２７０℃以上であり、該織糸の弾性降下温度は１３０℃以上であり、該織糸の総繊度は１００〜８００ｄｔｅｘであり、そして該織物の引張破断伸度は経緯方向とも２０％以上であることを特徴と前記エアバッグ用織物。
【請求項２】
カバーファクターが１９００〜２５００である、請求項１に記載のエアバッグ用織物。
【請求項３】
前記織糸のフィラメント繊度が０．５〜１０ｄｔｅｘである、請求項１又は２に記載のエアバッグ用織物。
【請求項４】
前記織糸のフィラメント数が３０本以上である、請求項１〜３のいずれか１項に記載のエアバッグ用織物。
【請求項５】
前記織糸の引張強度が６．０ｃＮ／ｄｔｅｘ以上である、請求項１〜４のいずれか１項に記載のエアバッグ用織物。
【請求項６】
前記脂環式ポリアミドマルチフィラメント繊維は、脂環族ジカルボン酸を含むジカルボン酸とジアミンとの重縮合物であり、かつ、以下の要件：
（ａ）該ジカルボン酸に対する該脂環族ジカルボン酸の比率が５０モル％以上である；
（ｂ）該脂環式ポリアミドマルチフィラメント繊維の総繊度が１００ｄｔｅｘ以上である；及び
（ｃ）該脂環式ポリアミドマルチフィラメント繊維のクロス比（最大直径/最小直径）が１．７以下である；
を満たす、請求項１〜５のいずれか１項に記載のエアバッグ用織物。
【請求項７】
前記脂環式ポリアミドマルチフィラメント繊維の硫酸相対粘度が１．５以上４．０以下である、請求項６に記載のエアバッグ用織物。
【請求項８】
前記ジアミン成分は１,１０−デカンジアミンを含み、前記ジアミン成分全体に対する該１,１０−デカンジアミンの比率が２０モル％以上である、請求項６又は７に記載のエアバッグ用織物。
【請求項９】
前記ジアミン成分は炭素数５又は６のジアミンを含み、前記ジアミン成分全体に対する該炭素数５又は６のジアミンの比率が２０モル％の以上である、請求項８に記載のエアバッグ用織物。
【請求項１０】
前記炭素数５又は６のジアミンが２−メチルペンタメチレンジアミンである、請求項９に記載のエアバッグ用織物。
【請求項１１】
前記炭素数５又は６のジアミンがヘキサメチレンジアミンである、請求項９に記載のエアバッグ用織物。
【請求項１２】
樹脂加工なしでエアバッグ用基布に用いられる、請求項１〜１１のいずれか１項に記載のエアバッグ用織物。
【請求項１３】
樹脂加工されてエアバッグ用基布に用いられる、請求項１〜１１のいずれか１項に記載のエアバッグ用織物。
【請求項１４】
前記樹脂付着量が５ｇ／ｍ２以上１５０ｇ／ｍ２以下である、請求項１３に記載のエアバッグ用織物。
【請求項１５】
８０℃で相対湿度９５％の環境に２００時間暴露した後に、スクラブ試験で損傷なし回数の変化が４０％未満である、請求項１３又は１４に記載のエアバッグ用織物。
【請求項１６】
請求項１〜１５のいずれか１項に記載のエアバッグ用織物からなる、エアバッグの補強布、防炎布、又はガス導入布。
【請求項１７】
請求項１〜１５のいずれか１項に記載のエアバッグ用織物、あるいは請求項１６に記載のエアバッグの補強布、防炎布、又はガス導入布を含むエアバッグ。
【請求項１８】
請求項１７に記載のエアバッグを含むエアバッグ装置。
【発明の詳細な説明】
【技術分野】
【０００１】
本発明は、乗り物の乗員安全のため、衝突事故における人体拘束の機能を果たすエアバッグを構成する織物に関する。とりわけ、軽量で収納性に優れ、優れた拘束性能を有するエアバッグを実現せしめるエアバッグ用織物に関する。
【背景技術】
【０００２】
乗員安全用のエアバッグ装置は、乗り物の衝突事故の際、衝撃感知センサーでガス発生器（インフレーター）を作動させ、エアバッグの袋をガス膨張させて、乗員を受け止めることで乗員を保護している。
車両用エアバッグ装置として、前面衝突に対応する運転席用エアバッグ、助手席用エアバッグ、さらに、後席用エアバッグの装着が普及している。さらに、近年では、側面衝突に対応するサイドエアバッグやカーテンエアバッグの装着が増加している。なかでも、車両の側面衝突に対応する安全装置としてカーテンエアバッグが注目されている。乗員の頭部への衝撃を吸収するためには、乗員の頭部がドアの壁部（ガラス面）まで移動する前にバッグが展開している必要がある。したがって、前面衝突に比べて急速な展開が要求される。また、ドアのガラス面からの保護のため、前後方向を長い形状のバッグで覆う必要がある。一方、インフレーターの収納部位が車両内で限られるため、インフレーターからカーテンバッグへのガス供給口の配置が、カーテンエアバッグの前端や後端、また、中央部のみに限られてしまう。このため、エアバッグ膨張時には、エアバッグのインフレーター取付口や、インフレーターガス導入チューブ先端での瞬間的なガス導入負荷、すなわち、温度や圧力が非常に増大してきている。
【０００３】
これまで、アラミド繊維の反物からなるエアバッグが開示されている（以下の特許文献１参照）。この織物は、耐熱性に優れ、サークルベンド法による剛軟性を高めず、収納性を損なわないことで、車両用外装エアバッグ（バンパー装着など）に適しているとしている。しかしながら、この織物は、高強度でありながら伸度が非常に低いという織物の特性から、衝撃吸収性に劣り、車両内部での人体拘束評価が劣るという問題がある。
【先行技術文献】
【特許文献】
【０００４】
【特許文献１】特表２０１５−５０８４５８号公報
【発明の概要】
【発明が解決しようとする課題】
【０００５】
前記した技術の現状に鑑み、本発明が解決しようとする課題は、高温高圧展開に優れ、軽量で収納性に優れ、優れた人体拘束性能を有するエアバッグを構成する織物を提供することである。
【課題を解決するための手段】
【０００６】
本発明者らは、前記課題を解決すべく鋭意検討し実験を重ねた結果、新規な高融点ポリアミド樹脂からなるマルチフィラメント繊維を織糸とする高密度織物によって、人体拘束性能に優れるエアバッグが構成されることを発見し、本発明を完成するに至ったものである。
【０００７】
すなわち、本発明は以下の通りのものである。
［１］合成繊維織糸からなるエアバッグ用織物であって、該織糸は脂環式ポリアミドマルチフィラメント繊維であり、該織糸の融点は２７０℃以上であり、該織糸の弾性降下温度は１３０℃以上であり、該織糸の総繊度は１００〜８００ｄｔｅｘであり、そして該織物の引張破断伸度は経緯方向とも２０％以上であることを特徴と前記エアバッグ用織物。
［２］カバーファクターが１９００〜２５００である、前記［１］に記載のエアバッグ用織物。
［３］前記織糸のフィラメント繊度が０．５〜１０ｄｔｅｘである、前記［１］又は［２］に記載のエアバッグ用織物。
［４］前記織糸のフィラメント数が３０本以上である、前記［１］〜［３］のいずれかに記載のエアバッグ用織物。
［５］前記織糸の引張強度が６．０ｃＮ／ｄｔｅｘ以上である、前記［１］〜［４］のいずれかに記載のエアバッグ用織物。
［６］前記脂環式ポリアミドマルチフィラメント繊維は、脂環族ジカルボン酸を含むジカルボン酸とジアミンとの重縮合物であり、かつ、以下の要件：
（ａ）該ジカルボン酸に対する該脂環族ジカルボン酸の比率が５０モル％以上である；
（ｂ）該脂環式ポリアミドマルチフィラメント繊維の総繊度が１００ｄｔｅｘ以上である；及び
（ｃ）該脂環式ポリアミドマルチフィラメント繊維のクロス比（最大直径/最小直径）が１．７以下である；
を満たす、前記［１］〜［５］のいずれかに記載のエアバッグ用織物。
［７］前記脂環式ポリアミドマルチフィラメント繊維の硫酸相対粘度が１．５以上４．０以下である、前記［６］に記載のエアバッグ用織物。
［８］前記ジアミン成分は１,１０−デカンジアミンを含み、前記ジアミン成分全体に対する該１,１０−デカンジアミンの比率が２０モル％以上である、前記［６］又は［７］に記載のエアバッグ用織物。
［９］前記ジアミン成分は炭素数５又は６のジアミンを含み、前記ジアミン成分全体に対する該炭素数５又は６のジアミンの比率が２０モル％の以上である、前記［８］に記載のエアバッグ用織物。
［１０］前記炭素数５又は６のジアミンが２−メチルペンタメチレンジアミンである、前記［９］に記載のエアバッグ用織物。
［１１］前記炭素数５又は６のジアミンがヘキサメチレンジアミンである、前記［９］に記載のエアバッグ用織物。
［１２］樹脂加工なしでエアバッグ用基布に用いられる、前記［１］〜［１１］のいずれかに記載のエアバッグ用織物。
［１３］樹脂加工されてエアバッグ用基布に用いられる、前記［１］〜［１１］のいずれかに記載のエアバッグ用織物。
［１４］前記樹脂付着量が５ｇ／ｍ２以上１５０ｇ／ｍ２以下である、前記［１３］に記載のエアバッグ用織物。
［１５］８０℃で相対湿度９５％の環境に２００時間暴露した後に、スクラブ試験で損傷なし回数の変化が４０％未満である、前記［１３］又は［１４］に記載のエアバッグ用織物。
［１６］前記［１］〜［１５］のいずれかに記載のエアバッグ用織物からなる、エアバッグの補強布、防炎布、又はガス導入布。
［１７］前記［１］〜［１５］のいずれかに記載のエアバッグ用織物、あるいは［１６］に記載のエアバッグの補強布、防炎布、又はガス導入布を含むエアバッグ。
［１８］前記［１７］に記載のエアバッグを含むエアバッグ装置。
【発明の効果】
【０００８】
本発明に係るエアバッグ用織物は、高温高圧展開に耐え、軽量で収納性に優れ、優れた拘束性能を有するエアバッグを構成することができるため、とりわけ、車内搭載用のエアバッグ、例えば、カーテンエアバッグの部材として有用である。
【図面の簡単な説明】
【０００９】
【図１】実施例で評価したカーテンエアバッグの模式図である。
【発明を実施するための形態】
【００１０】
以下、本発明を実施するための形態について詳細に説明する。本発明は、以下の実施形態に限定されるものではなく、その要旨の範囲内で種々変形して実施できる。
本実施形態の織物は、構成する織糸の融点が２７０℃以上である。織糸融点が２７０℃以上の高温であるほど、インフレーターの発生ガスの高温に曝されても破袋に至らなくなる。該織糸の融点はより好ましくは、２７５℃以上であり、より好ましくは２８０℃以上である。他方、溶融紡糸法によって均一なマルチフィラメント繊維を得やすいという観点から、該織糸の融点は３５０℃以下が好ましい。
【００１１】
本実施形態の織物は、構成する織糸の動的粘弾性測定における貯蔵弾性率（Ｅ’）が急降下を示す温度である弾性降下温度が１３０℃以上である。織糸の貯蔵弾性率（Ｅ’）の弾性降下温度が１３０℃以上の高温であるほど、縫製部の負荷通気度を抑制することができるため、高温ガスのエアバッグの通気度を抑制し、高温ガス展開の到達圧を高めることができる。弾性降下温度は、より好ましくは１５０℃以上であり、さらに好ましくは１７０℃以上である。他方、弾性降下温度は、織物の伸度を下げすぎないような柔軟な織糸であるという観点から、２５０℃以下が好ましい。
【００１２】
本実施形態の織物は、構成する織糸の総繊度が１００から８００ｄｔｅｘである。総繊度が１００ｄｔｅｘ以上であることにより、織物の機械特性を充たし、また、通気抑制に寄与する。織糸の総繊度が８００ｄｔｅｘ以下で細いほど軽量織物となり、厚みが減じて収納性にも寄与する。織糸の総繊度は、より好ましくは１４０ｄｔｅｘ以上であり、さらに好ましくは２００ｄｔｅｘ以上である。他方、織糸の総繊度は、より好ましくは４５０ｄｔｅｘ以下であり、さらに好ましくは３００ｄｔｅｘ以下である。
【００１３】
本実施形態の織物は、構成する織糸が脂環式ポリアミド繊維である。本明細書中、用語「脂環式ポリアミド繊維」とは、ジアミンと脂環族ジカルボン酸を含むジカルボン酸とが重縮合したポリアミドからなる繊維をいい、構成するジカルボン酸全体に対して脂環族ジカルボン酸の比率が５０モル％以上含むことが好ましい。
この組成により、繊維の高融点を達成し、耐熔融性が向上している。また、繊維の貯蔵弾性率の弾性降下温度を上げ、ナイロン６６繊維よりも高温時の剛性低下を大幅に抑制することが可能となる。また、脂肪族ポリアミドでアミド結合を有しているため、樹脂接着性も非常に優れている。さらに、耐熱ポリアミドとして一般的な芳香族由来の構造単位を含むポリアミドと比較して、柔軟な高分子構造を有し、高い破断伸度を有する糸を得ることができる。
ポリアミドとは、主鎖中にアミド（−ＮＨＣＯ−）結合を有する重合体を意味する。また、「ジカルボン酸に対する脂環族ジカルボン酸の比率が５０モル％以上」とは、「原料モノマー成分由来の構造単位に対する脂環族ジカルボン酸由来の構造単位の比率が２５モル％以上」を意味する。
【００１４】
本実施形態の織物は、引張破断伸度が経緯方向とも２０％以上である。引張破断伸度が経緯方向とも２０％以上であれば、人体拘束時の加速度変化が平滑であり、柔軟な拘束性能が得られる。引張破断伸度が小さすぎる場合、人体に及ぶ加速度が急峻に立ち上がってしまい、加害性が増大する傾向となる。織物の引張破断伸度は、好ましくは２５％以上であり、より好ましくは３０％以上である。他方、引張破断伸度が経緯方向とも６０％以下が好ましく、バッグの変形による底付きに至ることがなくなる。
【００１５】
本実施形態の織物は、カバーファクターが好ましくは１９００から２５００である。カバーファクターは、（√経総繊度（ｄｔｅｘ）×経織密度（本／２．５４ｃｍ）＋√緯総繊度（ｄｔｅｘ）×緯織密度（本／２．５４ｃｍ））で算出される。総繊度は経緯方向とも織糸構成糸の総繊度である。織物のカバーファクターが１９００以上の高密度織物であれば、織物の機械特性を充たし、また、通気抑制に寄与する。カバーファクターが２５００以下であれば、高品位な高密度製織が可能である。
【００１６】
本実施形態の織物は、構成する織糸のフィラメント繊度が０．５から１０ｄｔｅｘであることが好ましい。フィラメント繊度が０．５ｄｔｅｘ以上であれば、高密度織物の製織工程が安定化する。他方、フィラメント繊度が１０ｄｔｅｘ以下であれば、細いほど通気度抑制に寄与する。構成する織糸のフィラメント繊度は、より好ましくは１ｄｔｅｘ以上、さらに好ましくは２ｄｔｅｘ以上である。他方、構成する織糸のフィラメント繊度は、より好ましくは７ｄｔｅｘ以下、さらに好ましくは４．５ｄｔｅｘ以下である。
【００１７】
本実施形態の織物において、構成する織糸は、マルチフィラメント繊維であり、織糸のフィラメント数は３０フィラメント以上５００フィラメント以下が好ましい。単糸数が３０フィラメント以上のマルチフィラメントであることにより、外部からの応力に柔軟に対応でき、比表面積が増えることから、樹脂接着性が向上する。他方、フィラメント数が５００フィラメント以下であることで、製織品位が良くなる。
本実施形態の織物を構成する織糸のクロス比は１．７以下が好ましい。クロス比とは、マルチフィラメントの中の最大直径を最小直径で除した値であり、単糸間の均一性の尺度となる。マルチフィラメントの強度は、単糸の強度分布の中でも低い物性に引っ張られるため、単糸間のバラつきが大きいと強度が発現しない。本実施形態のポリアミドマルチフィラメント繊維のクロス比は１．７以下であり、好ましくは１．６以下であり、より好ましくは１．５以下である。クロス比が１．７以下であることで、単糸レベルでの延伸が均一に行われ、単糸強度のバラつきが少なく、マルチフィラメントとして優れた強度が発現する。クロス比の下限は１．０である。
【００１８】
本実施形態の織物は、織物を構成する織糸の引張強度が６．０ｃＮ／ｄｔｅｘ以上であることが好ましく、より好ましくは７．０ｃＮ／ｄｔｅｘ以上であり、さらに好ましくは８．０ｃＮ／ｄｔｅｘ以上であり、一層好ましくは８．５ｃＮ／ｄｔｅｘ以上である。引張強度が６．０ｃＮ／ｄｔｅｘ以上で大きければ、織物の機械特性に優れ、すなわち、織物の引張強度を大きくすることに寄与し、ひいては、軽量化（軽量織物であってもエアバッグとしての耐圧性や耐バースト性が良好である）に寄与することができる。他方、織物を構成する織糸の引張強度は１０．０ｃＮ／ｄｔｅｘ以下であることが好ましい。引張強度は１０．０ｃＮ／ｄｔｅｘ以下であれば、熱延伸による繊維の内部欠陥を避けることができ、また、織物伸度を大きくすることに寄与する。
【００１９】
以下、本実施形態の織物を構成する織糸である脂環式ポリアミド繊維を構成するポリアミド高分子の組成について説明する。
［ジカルボン酸］
本実施形態のポリアミドマルチフィラメント繊維は、脂環族ジカルボン酸を含むジカルボン酸とジアミンとの重縮合物からなるポリアミドマルチフィラメント繊維である。ジカルボン酸に対する脂環族ジカルボン酸の比率が少なくとも５０モル％以上が好ましく、より好ましくは６０モル％以上であり、さらに好ましくは７０モル％以上であり、一層好ましくは８０モル％以上であり、最も好ましくは１００モル％以上である。脂環族ジカルボン酸由来の構造単位を少なくとも５０モル％以上含むことにより、弾性降下温度の高温化、繊維強度、紡糸性に優れるポリアミドマルチフィラメント繊維を得ることができる。
【００２０】
脂環族ジカルボン酸としては、特に限定されるものではないが、例えば、脂環構造の炭素数が３〜１０である脂環族ジカルボン酸、好ましくは脂環構造の炭素数が５〜１０である脂環族ジカルボン酸が挙げられる。具体的には、以下に限定されるものではないが、例えば、１，４−シクロヘキサンジカルボン酸、１，３−シクロヘキサンジカルボン酸、１，３−シクロペンタンジカルボン酸が挙げられる。
脂環族ジカルボン酸は、無置換でも置換基を有していてもよい。置換基としては、以下に限定されるものではないが、例えば、メチル基、エチル基、ｎ−プロピル基、イソプロピル基、ｎ−ブチル基、イソブチル基、ｔｅｒｔ−ブチル基等の炭素数１〜４のアルキル基が挙げられる。
脂環族ジカルボン酸としては、ポリアミドマルチフィラメント繊維の耐熱性、寸法安定性、強度等の観点から、１，４−シクロヘキサンジカルボン酸が好ましい。
また、脂環族ジカルボン酸は、１種類を単独で用いてもよいし、２種類以上を組み合わせて用いてもよい。
【００２１】
脂環族ジカルボン酸には、トランス体とシス体の幾何異性体が存在する。例えば、原料モノマーとしての１，４−シクロヘキサンジカルボン酸は、トランス体とシス体のどちらか一方を用いてもよく、トランス体とシス体の種々の比率の混合物として用いてもよい。１，４−シクロヘキサンジカルボン酸は、高温で異性化し一定の比率になることやシス体の方がトランス体に比べて、ジアミンとの当量塩の水溶性が高いことから、原料モノマーとして、トランス異性体比率、すなわち、トランス体／シス体のモル比は、好ましくは５０／５０〜０／１００であり、より好ましくは４０／６０〜１０／９０であり、さらに好ましくは３５／６５〜１５／８５である。トランス異性体比率が上記範囲内にあることにより、ポリアミドは、高融点、靭性、及び強度に優れる特性をもつだけでなく、高いガラス転移温度と、通常では耐熱性と相反する性質である流動性と、高い結晶性とを同時に満足することができる。１，４−シクロヘキサンジカルボン酸のトランス体／シス体のモル比は、液体クロマトグラフィー（ＨＰＬＣ）や核磁気共鳴分光法（ＮＭＲ）により求めることができる。
【００２２】
脂環族ジカルボン酸以外のジカルボン酸としては、以下に限定されるものではないが、例えば、マロン酸、ジメチルマロン酸、コハク酸、２，２−ジメチルコハク酸、２，３−ジメチルグルタル酸、２，２−ジエチルコハク酸、２，３−ジエチルグルタル酸、グルタル酸、２，２−ジメチルグルタル酸、アジピン酸、２−メチルアジピン酸、トリメチルアジピン酸、ピメリン酸、スベリン酸、アゼライン酸、セバシン酸、ドデカン二酸、テトラデカン二酸、ヘキサデカン二酸、オクタデカン二酸、エイコサン二酸、ジグリコール酸等の炭素数３〜２０の直鎖又は分岐状脂肪族ジカルボン酸が挙げられる。
また、得られるポリアミドの流動性を阻害しない限り、ジカルボン酸に対する芳香族ジカルボン酸の比率が０モル％以上１０モル％以下の量で、前記ジカルボン酸に芳香族ジカルボン酸を加えてもよい。芳香族ジカルボン酸としては、以下に限定されるものではないが、例えば、テレフタル酸、イソフタル酸、ナフタレンジカルボン酸、２−クロロテレフタル酸、２−メチルテレフタル酸、５−メチルイソフタル酸、５−ナトリウムスルホイソフタル酸等の無置換又は種々の置換基で置換された炭素数８〜２０の芳香族ジカルボン酸が挙げられる。
ジカルボン酸に対する脂環族ジカルボン酸の比率が少なくとも５０モル％以上であれば、所望の作用効果を損なわない限り、前記以外のジカルボン酸を含んでいてもよい。
【００２３】
［ジアミン］
本実施形態のポリアミドマルチフィラメント繊維は、紡糸安定性、耐熱性、低吸水性の観点から、ジアミン成分として、１，１０−デカメチレンジアミンを含み、ジアミンに対する１，１０−デカメチレンジアミンの比率が２０モル％以上であることが好ましい。ジアミンに対する１，１０−デカメチレンジアミンの比率は、好ましくは少なくとも２０モル％以上、より好ましくは３０モル％以上８０モル％以下、さらに好ましくは４０モル％以上７５モル％以下、より一層好ましくは４５モル％以上７０モル％以下である。
組成により融点が高過ぎる場合、溶融時にポリアミドが熱分解し、分子量や強度の低下、着色、分解ガスの混入が生じて紡糸性が悪化する。しかしながら、１，１０−デカメチレンジアミンを２０モル％以上８０モル％以下含むことにより、高いＴｇを維持しながらも溶融紡糸に適した融点に抑えることができる。また、１，１０−デカメチレンジアミンを含むポリアミドは溶融時の熱安定性が高いため、紡糸安定性に優れ、均一性の良いマルチフィラメント繊維を得ることができる。また、ポリアミド中のアミド基濃度が低下することにより、吸水時の寸法安定性に優れる糸を得ることができる。さらに、１，１０−デカメチレンジアミンは、バイオマス由来の原料であるという観点からも好ましい。
【００２４】
１，１０−デカメチレンジアミン以外のジアミンとしては、特に限定されず、無置換の直鎖脂肪族ジアミンでも、例えば、メチル基、エチル基、ｎ−プロピル基、イソプロピル基、ｎ−ブチル基、イソブチル基、ｔｅｒｔ−ブチル基等の炭素数１〜４のアルキル基等の置換基を有する分岐状脂肪族ジアミンでも、脂環族ジアミンでもよい。
１，１０−デカメチレンジアミン以外のジアミンとしては、以下に限定されるものではないが、例えば、エチレンジアミン、プロピレンジアミン、テトラメチレンジアミン、ペンタメチレンジアミン、ヘキサメチレンジアミン、ヘプタメチレンジアミン、オクタメチレンジアミン、ノナメチレンジアミン、デカメチレンジアミン、ウンデカメチレンジアミン、ドデカメチレンジアミン、トリデカメチレンジアミン等の直鎖脂肪族ジアミン、２−メチルペンタメチレンジアミン、２，２，４−トリメチルヘキサメチレンジアミン、２−メチルオクタメチレンジアミン、２，４−ジメチルオクタメチレンジアミン、１，４−シクロヘキサンジアミン、１，３−シクロヘキサンジアミン、１，３−シクロペンタンジアミン等が挙げられる。
【００２５】
また、ジアミンに対する芳香族ジアミンの比率が０モル％以上１０モル％以下のポリアミドの流動性を阻害しない範囲で、ジアミンに芳香族ジアミンを加えてもよい。芳香族ジアミンとは、芳香族を含有するジアミンであり、以下に限定されるものではないが、例えば、メタキシリレンジアミン、オルトキシリレンジアミン、パラキシリレンジアミンが挙げられる。
１，１０−デカメチレンジアミン以外のジアミンとして、炭素数５〜６のジアミンを含み、炭素数５〜６のジアミンの比率が２０モル％以上であるものがより好ましい。１，１０−デカメチレンジアミン以外に炭素数５〜６のジアミンを共重合させることで、紡糸に適した適度な融点を維持しつつも、結晶性の高いポリマーを得ることができる。炭素数５〜６のジアミンとしては、ペンタメチレンジアミン、ヘキサメチレンジアミン、２−メチルペンタメチレンジアミン、２，５−ジメチルヘキサンジアミン、２，２，４−トリメチルヘキサメチレンジアミンなどが挙げられる。
【００２６】
炭素数５〜６のジアミンの中では、紡糸性や流動性、強度の観点から、２−メチルペンタメチレンジアミンが好ましい。２−メチルペンタメチレンジアミンの比率が高すぎると、２−メチルペンタメチレンジアミンが自己環化して、溶融時に分解し、分子量低下を引き起こすため、紡糸性や強度が悪化する。ジアミン中の２−メチルペンタメチレンジアミンの比率としては、流動性を確保しつつも溶融時の分解が起こらない範囲に設定する必要があり、好ましくは２０モル％以上７０モル％以下、より好ましくは２０モル％以上６０モル％以下、さらに好ましくは２０モル％以上５５モル％以下である。
また、炭素数５〜６のジアミンの中では、ポリアミドマルチフィラメント繊維の耐熱性の観点から、ヘキサメチレンジアミンが好ましい。ヘキサメチレンジアミンの比率が高すぎると、融点が高くなりすぎて、紡糸が困難になるため、ジアミン中のヘキサメチレンジアミンの比率として、好ましくは２０モル％以上６０モル％以下、より好ましくは２０モル％以上５０モル％以下、さらに好ましくは２０モル％以上４５モル％以下である。
ジカルボン酸の添加量とジアミンの添加量は、高分子量化のため、同モル量付近であることが好ましい。重合反応中のジアミンの反応系外への逃散分もモル比においては考慮して、ジカルボン酸全体のモル量１．００に対して、ジアミン全体のモル量は、０．９０〜１．２０であることが好ましく、より好ましくは０．９５〜１．１０であり、さらに好ましくは０．９８〜１．０５である。
【００２７】
［ラクタム及び／又はアミノカルボン酸］
本実施形態のポリアミドマルチフィラメント繊維は、所望の作用効果を損なわない範囲で、ラクタム及び／又はアミノカルボン酸由来の成分を含んでいてもよい。
前記ラクタムとしては、以下に限定されるものではないが、例えば、ブチロラクタム、ピバロラクタム、ε−カプロラクタム、カプリロラクタム、エナントラクタム、ウンデカノラクタム、ラウロラクタム（ドデカノラクタム）が挙げられる。
アミノカルボン酸としては、以下に限定されるものではないが、例えば、ω位がアミノ基で置換された炭素数４〜１４の直鎖又は分岐状飽和脂肪族カルボン酸であることが好ましく、６−アミノカプロン酸、１１−アミノウンデカン酸、１２−アミノドデカン酸が挙げられ、アミノカルボン酸としては、パラアミノメチル安息香酸等が挙げられる。
ラクタム及び／又はアミノカルボン酸由来の成分比率については、特に限定されるものではないが、原料モノマー成分由来の構造単位に対するラクタム及び／又はアミノカルボン酸成分由来の比率が、０モル％以上２０モル％以下含まれていてもよく、より好ましくは２モル％以上１５モル％以下である。ラクタム及び／又はアミノカルボン酸成分由来の比率が０モル％以上２０モル％以下であることにより、耐熱性、紡糸性、強度に優れるポリアミドマルチフィラメント繊維とすることができる。
【００２８】
［末端封止剤］
ジカルボン酸とジアミンからポリアミドを重合する際には、分子量調節のために公知の末端封止剤をさらに添加することができる。末端封止剤としては、例えば、モノカルボン酸、モノアミン、無水フタル酸などの酸無水物、モノイソシアネート、モノ酸ハロゲン化物、モノエステル類、モノアルコール類などが挙げられ、熱安定性の観点で、モノカルボン酸、モノアミンが好ましい。末端封止剤は、１種類で用いてもよいし、２種類以上を組み合わせて用いてもよい。
末端封止剤として使用できるモノカルボン酸としては、アミノ基との反応性を有するものであれば、特に限定されるものではなく、例えば、蟻酸、酢酸、プロピオン酸、酪酸、吉草酸、カプロン酸、カプリル酸、ラウリン酸、トリデシル酸、ミリスチル酸、パルミチン酸、ステアリン酸、ピバリン酸、イソブチル酸などの脂肪族モノカルボン酸；シクロヘキサンカルボン酸などの脂環族モノカルボン酸；安息香酸、トルイル酸、α−ナフタレンカルボン酸、β−ナフタレンカルボン酸、メチルナフタレンカルボン酸、フェニル酢酸などの芳香族モノカルボン酸；が挙げられる。
末端封止剤としてのモノカルボン酸は、１種類で用いてもよいし、２種類以上を組み合わせて用いてもよい。
【００２９】
末端封止剤として使用できるモノアミンとしては、カルボキシル基との反応性を有するものであれば、特に限定されるものではなく、例えば、メチルアミン、エチルアミン、プロピルアミン、ブチルアミン、ヘキシルアミン、オクチルアミン、デシルアミン、ステアリルアミン、ジメチルアミン、ジエチルアミン、ジプロピルアミン、ジブチルアミンなどの脂肪族モノアミン；シクロヘキシルアミン、ジシクロヘキシルアミンなどの脂環族モノアミン；アニリン、トルイジン、ジフェニルアミン、ナフチルアミンなどの芳香族モノアミン；が挙げられる。末端封止剤としてのモノアミンは、１種類で用いてもよいし、２種類以上を組み合わせて用いてもよい。
【００３０】
［添加剤］
高温、高湿の環境下での熱安定性のためには、ポリアミドに対して銅濃度が１〜５００ｐｐｍとなるように銅化合物を添加するのが好ましく、より好ましくは３０〜５００ｐｐｍである。そうすることで、本発明品が高温、高湿の環境下に長時間置かれたり、オゾンが多く含まれる環境下に長期間暴露されたとしても、機械的性能の低下が極めて有効に抑制される。前記銅含有率が３０ｐｐｍ未満では耐熱強度保持率が低下し、５００ｐｐｍを超える添加量では強度が低下する。
銅化合物としては、その種類を特に制限するものではなく、例えば、酢酸銅などの有機銅塩、又は塩化第一銅、塩化第二銅などのハロゲン化銅などを好ましく用いることができる。銅化合物は、金属ハロゲン化合物と併用することがより好ましい。金属ハロゲン化合物としては、例えば、沃化カリウム、臭化カリウム、塩化カリウム等が挙げられる。本実施形態における好ましい組み合わせは、沃化第一銅と沃化カリウム、及び酢酸銅と沃化カリウムである。尚、ポリアミド中の銅含有量は、原子吸光法や比色法などにより測定することができる。
【００３１】
また、以下に制限されないが、安定剤として、ヒンダードフェノール系酸化防止剤、硫黄系酸化防止剤、リン系酸化防止剤などの有機系酸化防止剤や熱安定剤、ヒンダードアミン系、ベンゾフェノン系、イミダゾール系等の光安定剤や紫外線吸収剤等を添加してもよい。添加量は適切な量を選択すればよいが、ポリアミドに対して１〜１０００ｐｐｍ添加することができる。これら添加剤は、１種のみの単独使用だけではなく、数種を組み合わせて用いてもよい。
【００３２】
［重合度］
ポリアミドマルチフィラメント繊維の分子量分布はＭｗ（重量平均分子量）／Ｍｎ（数平均分子量）で評価することができる。ポリアミドマルチフィラメント繊維のＭｗ／Ｍｎは、延伸性や繊維強度等の観点から、４．０以下が好ましく、より好ましくは１．５〜３．８であり、さらに好ましくは１．５〜３．５である。Ｍｗ／Ｍｎの下限は１．０である。
【００３３】
［ポリアミドの製造方法］
ポリアミドの製造方法としては、例えば、以下に例示するように種々の方法が挙げられる：
（１）ジカルボン酸・ジアミン塩又はその混合物の水溶液又は水の懸濁液を加熱し、溶融状態を維持したまま重合させる方法（以下、「熱溶融重合法」とも略称する。）。
（２）熱溶融重合法で得られたポリアミドを融点以下の温度で固体状態を維持したまま重合度を上昇させる方法（以下、「熱溶融重合・固相重合法」とも略称する。）。
（３）ジアミン・ジカルボン酸塩又はその混合物の、水溶液又は水の懸濁液を加熱し、析出したプレポリマーをさらにニーダーなどの押出機で再び溶融して重合度を上昇させる方法（以下、「プレポリマー・押出重合法」とも略称する。）。
（４）ジアミン・ジカルボン酸塩又はその混合物の、水溶液又は水の懸濁液を加熱、析出したプレポリマーをさらにポリアミドの融点以下の温度で固体状態を維持したまま重合度を上昇させる方法（以下、「プレポリマー・固相重合法」とも略称する。）。
（５）ジアミン・ジカルボン酸塩又はその混合物を、固体状態を維持したまま重合させる方法（以下、「固相重合法」とも略称する）。
（６）ジカルボン酸と等価なジカルボン酸ハライド成分とジアミン成分を用いて重合させる方法「溶液法」。
【００３４】
ポリアミドの製造方法において、ポリアミドの流動性の観点から、脂環族ジカルボン酸のトランス異性体比率を８５％以下に維持して重合することが好ましく、特に、８０％以下に維持することにより、さらに色調や引張伸度に優れ、高融点のポリアミドが得られる。ポリアミドの製造方法において、重合度を上昇させてポリアミドの融点を上昇させるために、加熱の温度を上昇させたり、及び／又は加熱の時間を長くしたりする必要があり、その際、加熱によるポリアミドの着色や熱劣化による引張伸度の低下が起こる場合がある。また、分子量の上昇する速度が著しく低下する場合がある。ポリアミドの着色や熱劣化による引張伸度の低下を防止することができるため、トランス異性体比率を８０％以下に維持して重合することが好適である。
【００３５】
ポリアミドを製造する方法としては、トランス異性体比率を８５％以下に維持することが容易であるため、また、得られるポリアミドの色調に優れるため、（１）熱溶融重合法、又は（２）熱溶融重合・固相重合法によりポリアミドを製造することが好ましい。
ポリアミドの製造方法において、重合形態としては、バッチ式でも連続式でもよい。重合装置としては、特に限定されるものではなく、公知の装置、例えば、オートクレーブ型反応器、タンブラー型反応器、ニーダーなどの押出機型反応器などが挙げられる。
【００３６】
ポリアミドの製造方法としては、以下に述べるバッチ式の熱溶融重合法によりポリアミドを製造することができる。
バッチ式の熱溶融重合法としては、例えば、水を溶媒として、ポリアミド成分（ジカルボン酸、ジアミン、及び、必要に応じて、ラクタム及び／又はアミノカルボン酸）を含有する約４０〜６０質量％の溶液を、１１０〜１８０℃の温度及び約０．０３５〜０．６ＭＰａ（ゲージ圧）の圧力で操作される濃縮槽で、約６５〜９０質量％に濃縮して濃縮溶液を得る。次いで、該濃縮溶液をオートクレーブに移し、容器における圧力が約１．５〜５．０ＭＰａ（ゲージ圧）になるまで加熱を続ける。その後、水及び／又はガス成分を抜きながら圧力を約１．５〜５．０ＭＰａ（ゲージ圧）に保ち、温度が約２５０〜３５０℃に達した時点で、大気圧まで降圧する（ゲージ圧は、０ＭＰａ）。大気圧に降圧後、必要に応じて減圧することにより、副生する水を効果的に除くことができる。その後、窒素などの不活性ガスで加圧し、ポリアミド溶融物をストランドとして押し出す。該ストランドを、冷却、カッティングしてペレットを得る。
【００３７】
ポリアミドの製造方法としては、以下に述べる連続式の熱溶融重合法によりポリアミドを製造することもできる。
連続式の熱溶融重合法としては、例えば、水を溶媒としてポリアミド成分を含有する約４０〜６０質量％の溶液を、予備装置の容器において約４０〜１００℃まで予備加熱し、次いで、濃縮槽／反応器に移し、約０．１〜０．５ＭＰａ（ゲージ圧）の圧力及び約２００〜２７０℃の温度で約７０〜９０％に濃縮して濃縮溶液を得る。該濃縮溶液を約２００〜３５０℃の温度に保ったフラッシャーに排出し、その後、大気圧まで降圧する（ゲージ圧は、０ＭＰａ）。大気圧に降圧後、必要に応じて減圧する。その後、ポリアミド溶融物は押し出されてストランドとなり、冷却、カッティングされペレットとなる。
【００３８】
［ポリアミドマルチフィラメント繊維］
本実施形態のポリアミドマルチフィラメント繊維は、上述したポリアミドを所定の方法により繊維化したものである。このポリアミドは脂環族ポリアミドであるため、その流動性や曳糸性は、芳香族ポリアミドよりも優れている。しかし、ナイロン６６などの一般的な脂肪族ポリアミドに比べ、より高温でなければ繊維化に適した流動特性が得られない一方で、融点が高いため、ポリマーの劣化が進むおそれがでてくる。そこで、下記のような製造方法により、強度、紡糸安定性、均一性に優れた繊維を得ることができる。
ポリアミドマルチフィラメント繊維の製造方法としては、様々な方法を用いることができるが、通常は溶融紡糸が用いられ、スクリュー型の溶融押出機を用いて行うことが好ましい。ポリアミドの紡糸温度（溶融温度）は３００℃以上３６０℃以下であることが好ましい。３００℃以上あれば、熱量不足による未溶解物の混入を抑制することができる。３６０℃以下であると、ポリマーの熱分解や分解ガスの発生を大幅に低減し、紡糸性が向上する。
【００３９】
熱溶融後は、孔径が約１０〜１００μｍの細孔を有する金属不織布フィルターを組み込んだ紡糸パック中を通過させ、紡口と呼ばれる口金細孔ノズルを通して吐出する。マルチフィラメントとするため、この際のノズルはホール数が３０以上であることが好ましい。また、紡糸性を確保するため、孔径は０．１０ｍｍ〜０．５０ｍｍが好ましい。さらに、ノズルの長（Ｌ）と径（Ｄ）の比であるＬ／Ｄは１.０〜４.０の範囲であることが好ましい。
マルチフィラメントの紡口には多数の細孔が必要なため、モノフィラメントと比べて紡口表面積が大きくなり、紡口表面の温度斑が起こり易い。特に、本実施形態のポリアミドマルチフィラメント繊維はＴｍが高く、また、温度による流動特性への影響が大きいため、温度斑が生じると均一な繊維を得ることが困難となる。そこで、紡口表面の温度斑を減らし、吐出時のポリマー温度を均温化させることが特に重要である。紡口表面温度の均一性を高めるためには、紡口ヒーターを設置することが好ましい。特に紡口表面は糸条の随伴流により、外側が激しく冷やされるので、紡口ヒーターは紡口の外側を囲うようして、紡口に直付けで取り付けるのが好ましい。
【００４０】
紡口ヒーターにより、紡口表面温度をＴｍ以上Ｔｍ＋６０℃以下で加熱し、紡口面の中心と外周の温度差を３℃以内することで、吐出時のポリマーの溶融粘度差が小さくなり、均一性に優れた繊維を得ることができる。紡口表面温度がＴｍ以上あることで、熱量不足による吐出斑が生じることなく、均一な繊維を得ることができる。紡口表面温度がＴｍ＋６０℃よりも低いことで熱劣化を低減することができる。
【００４１】
吐出した直後の糸条には加熱筒などにより、加熱ゾーンを設けることが好ましい。加熱筒とは糸条を囲んだヒーターである。本実施形態のポリアミドマルチフィラメント繊維はＴｍが高いため、紡糸直後の固化速度が速く、曳糸性が低下し、紡口直下での切糸が頻発して、紡糸が困難となる。そこで、加熱筒を設置し、紡口直下の雰囲気温度を高く、均一にすることで、溶融ポリマーの固化速度や単糸間の固化斑が抑えられ、曳糸性が大幅に向上する。また、本実施形態のポリアミドマルチフィラメント繊維はＴｇが高いため、紡糸ドラフトの影響で配向し易く、延伸性の低下を招くが、加熱筒を設置することで、紡糸ドラフトでの不均一な配向を緩和し、延伸性及び強度が向上する。糸条は随伴流の影響により、外周の単糸から冷やされるので、加熱筒としては糸条を外側から囲うような円筒形のヒーターを設けることが好ましい。また、吐出直後の曳糸性の確保と配向緩和のためには、加熱ゾーンの距離が必要であり、加熱筒の長さは、例えば、１０〜３００ｍｍあるのが好ましい。さらに、加熱筒の温度は１００℃以上２００℃以下が好ましい。１００℃未満であると吐出された溶融ポリマーはすぐに固化して、曳糸性や配向緩和が低下する。他方、２００℃よりも高いと熱劣化が生じて、強度低下や色調の悪化が生じる。
【００４２】
加熱ゾーンを通過した糸条は冷風を当てることにより、急冷固化される。この時の冷風速度は０．２〜２．０ｍ/ｍiｎの範囲が好ましい。０．２ｍ/ｍiｎより遅いと冷却不十分となる。２．０ｍ/ｍiｎよりも速いと糸揺れが大きくなり、単糸が接触し、単糸同士が密着して紡糸性や延伸性が低下する。次いで、仕上剤が付与される。仕上剤は、鉱物油で希釈した非水系仕上剤、又は仕上剤濃度が１５〜３５重量％の水分散系エマルジョンが付与される。繊維に付着させる仕上剤の付着量は、巻き取った繊維に対し０．５〜２．５重量％、好ましくは０．７〜２．０重量％である。
【００４３】
延伸工程では、加熱浴、加熱蒸気吹付け、ローラーヒーター、接触式プレートヒーター、非接触式プレートヒーター等を使用することができるが、生産性の観点からローラーヒーターが好ましい。また、本実施形態では、延伸は冷延伸と熱延伸の工程を含む２段以上の多段熱延伸を行うことが好ましい。特に繊維強度を発現させるためには、冷延伸温度、熱延伸温度、冷延伸倍率と熱延伸倍率の比率が重要となる。
【００４４】
冷延伸は熱延伸をさせる前に繊維配向を適度に揃えるための予備延伸の役割を果たす。本実施形態のポリアミド樹脂は高いＴｇを有しているため、冷延伸温度も（Ｔｇ−３０℃）以上Ｔｇ以下の高い温度が必要となる。（Ｔｇ−３０℃）以上であることで、延伸斑なく、均一に配向して、良好な強度が得られる。Ｔｇ以下であることで結晶化が過剰に進むことを抑制できる。また、延伸による一軸配向においては、ネック点と呼ばれる急激に径が小さくなり、配向が進む箇所が存在するが、冷延伸温度がＴｇ以下であることで、ネック点が安定して、マルチフィラメントにおいて均一な繊維を得ることができる。
本実施形態のポリアミド樹脂は高いＴｇを有しているため、延伸の際に熱量不足や熱量多過による延伸斑や過剰な熱結晶化が生じやすい。そのため、高延伸するためには、冷延伸倍率と熱延伸倍率の配分が非常に重要である。冷延伸倍率の配分は総合延伸倍率の５０％以上８０％以下が好ましい。冷延伸倍率の配分が総合延伸倍率の５０％以上であると、繊維に必要な予備延伸が与えられ、延伸斑なく均一な繊維を得ることができる。また、熱延伸での過剰な結晶化を抑えることができる。他方、冷延伸倍率の配分が総合延伸倍率の８０％以下であると熱延伸にて結晶化に必要な熱量が与えられて、優れた強度を得ることができる。
【００４５】
熱延伸温度は２００℃以上２５０℃以下が好ましい。２００℃以上であると、結晶化に必要な熱量が与えることができ、他方、２５０℃よりも低いと、繊維の熱劣化を抑制することができる。総延伸倍率は２．０〜７．０倍、好ましくは３．０〜６．０倍である。
延伸された繊維は巻き取る前に交絡付与装置により、糸条に高圧流体を吹き付けて交絡させることが好ましい。交絡付与装置としては、従来のエア交絡装置を適宜用いることができる。マルチフィラメントに交絡を付与することで、単糸の「集束ばらけ」を抑えることができる。また、引張破断伸度を高めにすることでプランジャーエネルギー向上に寄与する。交絡数は１個/ｍ以上３０個/ｍ以下が好ましく、より好ましくは１個/ｍ以上２０個/ｍ以下であり、さらに好ましくは１個/ｍ以上１５個/ｍ以下である。交絡数が１個/ｍ以上あることで、単糸の「集束ばらけ」を抑えることができ、他方、交絡数が２０個/ｍ以下であることで、交絡による糸条へのダメージを低減できる。
強伸度などの機械物性の観点から、ポリアミドマルチフィラメント繊維の、ＪＩＳ−Ｋ６８１０に従って測定した９８％硫酸中濃度１％、２５℃の硫酸相対粘度（ηｒ）は、１．５以上４．０以下であり、好ましくは１．７以上３．５以下であり、より好ましくは１．８以上３．３以下である。ηｒが１．５以下であると、十分な強度を発揮することができず、また、ηｒが４．０以上の繊維は、良好な品位の織物を得ることが困難である。
【００４６】
［織物］
本実施形態の織物の製織に際して、経糸準備の段階又は織機上で、経糸などに集束性向上や平滑性向上のための油剤成分やワックス成分を付与してもよい。ここで付与された油剤やワックス成分は最終的にエアバッグ用織物に含有されてもよい。また、製織時の毛羽発生や経糸切れを防止するためにサイジングを施してもよい。ただし、最も好ましいのは、原糸に何らの剤を付けずに、ノンサイジングやノンオイル・ノンワックスで織機ビームに巻き上げることである。
【００４７】
本実施形態の高密度織物の製織に際し、使用する織機は、ウォータージェットルーム、エアジェットルーム、レピアルームや多相織機などが好ましく、これらを用いて織物を作製することができる。特に、高速化や広幅化、又は機械価格の観点から、ウォータージェットルームが好ましい。ウォータージェットルームでは、緯糸を１つのノズルで緯入れする１色用のタイプであれば、経糸の開口量も少なくでき、より高速化が可能であり、また緯糸を２つのノズルで緯入れする２色用のタイプであれば、緯糸チーズの替わり目の内外層の糸収縮差を緩和させて幅変動の少ない織物をつくることも可能である。さらに、織機の回転数は、織機幅が１．５ｍ〜３ｍ程度の近年のウォータージェットルームで機械剛性も向上しており、振動も少ないことなら、５００ｒｐｍ以上で製織することが生産効率上好ましい。
【００４８】
本実施形態の織物を製織するに際し、製織時の経糸張力は０．２０〜０．４５ｃＮ／ｄｔｅｘが好ましく、より好ましくは０．２４〜０．４０ｃＮ／ｄｔｅｘであり、さらに好ましくは０．２９〜０．３６ｃＮ／ｄｔｅｘである。経糸張力が０．２０ｃＮ／ｄｔｅｘよりも低い場合は、高密度織物を製織する際に耳部の経糸が緩みがちになるが、その緩みを伸ばし切れず、緯糸の経糸掛りなどの製織時の織機停止因が発生することになりやすい。他方、経糸張力が０．４５ｃＮ／ｄｔｅｘを超える場合は、経糸にかかる力が大きすぎて毛羽が発生しやすくなり、製織性や織物品質を低下させてしまう。
織物組織としては、平織、綾織、朱子織、これらの変化織や組織混合した織物、多軸織などの組織が使用されるが、これらの中でも、特に機械的特性に優れ、また地薄な面から平組織が好ましい。
【００４９】
製織した織物は、過剰な油剤成分や汚れの除去のために精練洗浄することができる。精練工程では、温水浴でアルカリ洗浄や界面活性剤洗浄が行われるが、むしろ、精練せずに織物に仕上げてもよい。ウォータージェットルームでは油剤成分は概ね脱落し、油剤成分付着量が適度になった織物を精練せずに織物に仕上げることができ、経済的でもある。最終的に、織物に対して平滑剤、帯電防止剤を主成分とした整経油剤や製織工程油剤が油剤成分として含有されることが好ましい。精練工程では、適度な精練温度を選定したり、あるいは、精練を実施しないことが好ましく、織糸原糸の性状、特に収縮率により適宜条件選定すればよい。
【００５０】
次いで、織物を乾燥し、熱固定を行って本発明の高密度織物に仕上げることができる。織物の乾燥や熱固定では、織物幅と経糸方向の送りについて、それぞれ収縮量や張力を制御することが好ましい。例えば、テンター式乾燥機などが用いられ、加熱処理の温度を選定し、加熱処理しながらも収縮するに任せず張力をかけながら加工することが好ましい。さらには、加熱処理後に張力をかけながら急冷することが好ましい。
【００５１】
本実施形態の織物は、樹脂やエラストマーのコーティングを施さずにエアバッグに用いることもできる。また、この織物にカレンダー加工を施してもよいが、引裂き強力の低下を招かぬよう注意する必要があり、好ましくはカレンダー加工を施さずに用いることがよい。
あるいは、本実施形態の織物は、樹脂やエラストマーのコーティングを施してエアバッグに用いてもよい。コーティング剤は耐寒性、柔軟性、難燃性からシリコーンが好ましく、非通気被膜の形成性から無溶剤の付加型液状シリコーンが好ましい。コーティング量は５〜１５０ｇ／ｍ2が好ましい。軽量コーティングとしては５〜３５ｇ／ｍ2のコーティングが好ましく、これにより、非通気性でありながら、軽量基布が得られる。あるいは、３５〜１５０ｇ／ｍ2のコーティングによって、縫製加工時の針穴部におけるコーティング剤剥離をふせぎ、非通気にすることも好ましい。
【００５２】
本実施形態の織物は、樹脂やエラストマーのコーティング剤と良好な接着性を有する。また、本実施形態の織物は、ＩＳＯ５９８１の接着評価で剥離耐久性を有する。８０℃で９５％ＲＨ環境下で２００時間暴露後の接着評価が、暴露前の接着評価に比べて、剥離耐久回数が比較的維持されており、湿熱接着変化が４０％未満であることが好ましく、より好ましくは２０％未満である。
【００５３】
本実施形態の織物では、ＦＲＡＺＩＥＲ通気度が、０．５ｃｍ３／ｃｍ２／ｓｅｃ以下であることが好ましく、さらに好ましくは０．３ｃｍ３／ｃｍ２／ｓｅｃ以下であり、一層好ましくは０．１ｃｍ３／ｃｍ２／ｓｅｃ以下であり、最も好ましくは０ｃｍ３／ｃｍ２／ｓｅｃで通気度が検出されないことである。この通気度が低ければ、エアバッグ展開における高温高圧条件下で低通気となる。
【００５４】
[エアバッグ]
本実施形態の織物はエアバッグ用基布として用いられ,裁断縫製されて、運転席用エアバッグ、助手席用エアバッグ、後部座席用エアバッグ、側面用エアバッグ、膝部用エアバッグ、カーシート間エアバッグ、側面用カーテン状エアバッグ、後部ウィンドウ用カーテンバッグ、歩行者保護エアバッグなどに適宜使用することができる。これらのエアバッグにおいては、インフレーター取り付け口やベントホール部分などに用いられる補強布又はバッグ展開形状を規制する部材を、該エアバッグ用織物と同一織物を用いることができる。また、エアバッグの縫製においては、打抜き、溶断、裁断によって形成された１枚もしくは複数枚のかかるエアバッグ用織物を用い、その周縁部を縫製してエアバッグを形成することができ、さらには周縁部の縫製が、一重又は二重縫製等で構成されたエアバッグを形成することができる。
【００５５】
[エアバッグ周辺部材]
本実施形態の織物はエアバッグを構成する周辺部材に用いることができる。エアバッグをインフレーターに取り付ける部位では、エアバッグの膨張展開の過程で熱的にも機械的にも大きな負荷がかかるため、エアバッグ補強布を付加して補強することがある。本実施形態の織物はこのエアバッグ補強布に用いることができる。エアバッグインフレーターのガス噴出口では、火薬残渣が飛散するため、火の粉を受け止めるための防炎布を付加して補強することがある。本実施形態の織物はこの防炎布に用いることができる。エアバッグインフレーターのガス噴出をチューブ状にしたガス導入布でエアバッグ内部に誘導することがある。とりわけ、カーテン状のエアバッグでは、ガス導入布で人体拘束中心部位にガス噴出を誘導することが重要である。本実施形態の織物はこのガス導入布に用いることができる。
[エアバッグ装置]
また、上記の裁断縫製したエアバッグ（袋）と、推薬などでガス発生させるインフレーターとを組み合わせて、エアバッグモジュールを製造することができる。
【実施例】
【００５６】
以下、実施例と比較例を挙げて本発明を具体的に説明するが、本発明は下記の例に限定されるものではない。
まず、実施例及び比較例に用いた原材料の調製、測定方法、製造方法等を以下に説明する。
（１）織糸の機械物性
織物から取り出した糸の見かけ繊度をＪＩＳ  Ｌ  １０９６：２０１０の附属書Ｈに従って計測し、織糸の総繊度（ｄｔｅｘ）とした。織物の断面で織糸のフィラメント数を数え、織糸繊度をフィラメント数で除してフィラメント（単糸）繊度（ｄｔｅｘ）とした。
また、織物から取り出した糸の引張強力をＪＩＳＬ１０１３：２０１０の８．５．１に準じて計測し、前記の見かけ繊度で除して引っ張り強さを求め、織糸強度（ｃＮ／ｄｔｅｘ）とした。
織物から取り出した糸のクロス比は、繊維の断面をカットし、光学顕微鏡にて倍率２５０倍で任意５０本の単糸を観察した。この際の、該単糸の直径を測定し下式：
クロス比＝最大直径／最小直径
により求めた。
織物から取り出した糸の硫酸相対粘度（ηｒ）は、ＪＩＳ−Ｋ６８１０に従って、９８％硫酸で溶解濃度１％、２５℃にて計測した。
【００５７】
（２）織糸の融点（℃）
織物から取り出した糸を刻んで試料とし、ＪＩＳ−Ｋ７１２１に準じて、ＰＥＲＫＩＮ−ＥＬＭＥＲ社製Ｐｙｒｉｓ１−ＤＳＣを用いて測定した。測定条件は、窒素雰囲気下、試料約１０ｍｇを昇温速度２０℃／ｍｉｎでサンプルの融点に応じて２００〜４００℃まで昇温したときに現れる吸熱ピーク（融解ピーク）の温度をＴｍ（℃）とした。
【００５８】
（３）織糸の粘弾性特性：弾性降下温度（℃）
セイコーインスツル社製の動的粘弾性測定装置ＤＭＳ−６１００を使用して、織物から取り出した糸で糸長２０ｍｍの試料を、周波数：１０Ｈｚ、歪振幅：１０μｍ、最小張力/圧縮力：５０ｍＮ、張力/圧縮力ゲイン：１．５、力振幅初期値：５０ｍＮの条件で−５０℃から２７０℃まで２．５℃/ｍｉｎ昇温速度で測定した。
貯蔵弾性率Ｅ’−温度（℃）曲線で、昇温時に急激にＥ’値が低下する点の温度を弾性降下温度（℃）とした。これは、貯蔵弾性率Ｅ’−温度（℃）曲線において、昇温でＥ’が漸減する過程の接線と、その後にＥ’が急落してゆく過程の変曲点での接線の交点の温度から求めた。
【００５９】
（４）織密度（本／２．５４ｃｍ）
織物の織密度は、経緯方向いずれもＪＩＳ  Ｌ  １０９６：２０１０の附属書Ｆに従って計測した。
カバーファクターは、この織密度と前記の織糸繊度から、（√経総繊度（ｄｔｅｘ）×経織密度（本／２．５４ｃｍ）＋√緯総繊度（ｄｔｅｘ）×緯織密度（本／２．５４ｃｍ））により算出した。
【００６０】
（５）織物目付（ｇ／ｍ２）
織物目付は、ＪＩＳＬ１０９６：２０１０の８．３．２に準じて計測した単位面積当たりの質量から求めた。
【００６１】
（６）樹脂塗布量（ｇ／ｍ２）
ＪＩＳＫ６４０４−２−２：１９９８に準じた。但し、樹脂付着量は、基布からポリアミド織物を蟻酸溶解除去した後のコーティング樹脂残渣量から求めた。
【００６２】
（７）織物（基布）強度（Ｎ／ｃｍ）、伸度（％）
織物強度と伸度は、ＪＩＳＬ１０９６：２０１０の８．１４．１（Ａ法）に準じて引張破断計測した引張強さと伸び率から求めた。
【００６３】
（８）通気度（ｃｍ３／ｃｍ２／ｓ）
織物通気度は、ＪＩＳＬ１０９６：２０１０の８．２６（Ａ法ＦＲＡＺＩＥＲ法）による通気性計測から求めた。
【００６４】
（９）展開試験
サイドカーテンエアバッグの作製：織物を図１に示す形状で容量４０Ｌのサイドカーテンエアバッグを、縫糸が２３５ｄｔｅｘ／２×３、運針数が５．０針／ｃｍで４ｍｍ幅の２列本縫いで縫製した。
サイドカーテンエアバッグには、展開ガス導入用にインナーチューブを挿入し、展開ガスをリア端のガス供給口からフロント膨張部とリア膨張部へ誘導するようにした。インナーチューブには同じ布を用いた。この布をガス供給口が挿入できるような口径で筒状にバイアス縫製した。縫製は、１４００ｄｔｅｘの縫い糸で、３６本／１０ｃｍの運針数で７ｍｍ幅の２列の二重環縫いで行なった。インナーチューブの先端は開口であり、縫製部を上側とした。
【００６５】
高温バッグインフレーター試験：上記サイドカーテンエアバッグを、畳むことなくカーテン状に８０℃のオーブン中に設置した。ノズルを介してオーブン外からガス出力１モルのパイロ型インフレーターを用いて展開し、破袋のようすを観察した。破袋観察されたものを×評価とした。
【００６６】
高温バッグ高圧ガス試験：上記のサイドカーテンエアバッグをロール状に畳み込み、粘着テープで６箇所にわたって仮止めしてオーブン中に水平に設置した。マイクロシス社製ＣＧＳシステムを用い、ヘリウムガスを６ＭＰａで７２０ｃｃタンクに充填したものを急速ガス導入してエアバッグを展開させ、バッグの内部圧力をモニターした。
オーブンを２０℃と１００℃に設定し、最大到達圧の差を比較した。１００℃の到達圧低下が２０％未満である場合を耐熱気密性良好（○）とし、到達圧の低下が２０％以上で４０％未満の場合を耐熱気密性良（△）とし、そして到達圧の低下が４０％以上の場合を耐熱気密性不良（×）とした。
【００６７】
インパクター試験：ＦＭＶＳＳ２０１に準じて実施した。上記のサイドカーテンエアバッグを、畳むことなくカーテン状に保持ラックに設置した。２．０ｍｏｌストアードガスインフレーターをガス供給口にホースバンドで取り付け、展開させた。側面から展開膨張を観察し、膨張断面積が９９％に達した時点に合わせて、ヘッドフォームを衝突させた。すなわち、サイドカーテンエアバッグの運転席保護エリアのクッション中心部に向けてカーテン面に対して垂線方向から、ＦＭＶＳＳ２０１用ヘッドフォーム（重さ４．５ｋｇ）を２４ｋｍ／Ｈｒで放出した。ヘッドフォーム内の加速度計により衝撃吸収の加速度（ｍ／ｓ2）の時間経過（ｍｓｅｃ）を計測した。頭部障害基準値（ＨＩＣ）を算出し、ピーク加速度をＨＩＣで除して瞬間作用指数を求めた。瞬間作用指数が１．３％未満である場合を耐熱気密性良好（○）とし、瞬間作用指数が１．３％以上で１．５％未満の場合を耐熱気密性良（△）とし、そして瞬間作用指数が１．５以上の場合を耐熱気密性不良（×）とした。
【００６８】
（１０）経湿接着試験
コーティング後の織物を、８０℃、９５％ＲＨで２００ｈｒ処理し、処理前後の織物を試料とした。ＩＳＯ ５９８１に準じて評価した。試料の大きさ：５０ｍｍＷ(経糸方向)×１００ｍｍＬ(緯糸方向)。試料には、緯糸方向の両端から２７ｍｍの位置に掴み線を描いておいた。
試料のセット：掴みクランプを向かい合う位置に合わせ、コーティング面を上にして掴み線とクランプ縁を揃えて１００ｍｍＬ方向の中央の４６ｍｍが両クランプ間に位置する様に把持した。中央４６ｍｍの部分はきれいに折りたたみ、１１０Ｎの圧力荷重を加えた。１００サイクル毎に、目視可能なシリコーン層の剥離がないかを確認し、剥離が生じたサイクル数を接着性とした。湿熱処理前から後の変化で接着性の低下が２０％未満である場合を接着良好（○）とし、接着性の低下が２０％以上で４０％未満の場合を接着性良（△）とし、そして接着性の低下が４０％以上の場合を接着性不良（×）とした。
【００６９】
＜実施例Ａ＞
「熱溶融重合法」によりポリアミド重合を実施した。
原料モノマーの重量を１５００ｇとし、以下の表１の組成比になるように、１，４−シクロヘキサンジカルボン酸８３１ｇ（４．８３モル）、１，１０−デカメチレンジアミン４１６ｇ（２．４１モル）、及び２−メチルペンタメチレンジアミン２８０ｇ（２．４１モル）を蒸留水１５００ｇに溶解させ、原料モノマーの等モル５０質量％均一水溶液を作製した。この均一水溶液に、ジアミン追添量が等モル量に対して２．１％となるように１，１０−デカメチレンジアミン１７．０ｇ（０．１０モル、全ジアミンに対して２．１％）を追添し、さらに重合後のポリマー重量に対して、銅濃度が１７０ｐｐｍ、ヨウ素濃度が０．６８％となるようにヨウ化カリウムとヨウ化銅を加えて水溶液を得た。
【００７０】
得られた水溶液を、内容積５．４Ｌのオートクレーブ（日東高圧製）に仕込み、液温（内温）が５０℃になるまで保温して、オートクレーブ内を窒素置換した。オートクレーブの槽内の圧力が、ゲージ圧として（以下、槽内の圧力は全てゲージ圧として表記する。）、約２．５ｋｇ／ｃｍ２になるまで、液温を約５０℃から加熱を続けた。
槽内の圧力を約２．５ｋｇ／ｃｍ２に保つため、水を系外に除去しながら加熱を続け、水溶液の濃度が約７５質量％になるまで濃縮した（この系での液温は約１６０℃であった。）。水の除去を止め、槽内の圧力が約３０ｋｇ／ｃｍ２になるまで加熱を続けた（この系での液温は約２４５℃であった。）。槽内の圧力を約３０ｋｇ／ｃｍ２に保つため水を系外に除去しながら、最終温度−３０℃になるまで加熱を続けた。液温が最終温度−３０℃（ここでは２９０℃）まで上昇した後に、加熱は続けながら、槽内の圧力が大気圧（ゲージ圧は０ｋｇ／ｃｍ２）になるまで６０分かけながら降圧した。その後、樹脂温度（液温）の最終温度が約３２０℃になるようにヒーター温度を調整した。樹脂温度はその状態のまま、槽内を真空装置で１００ｔｏｒｒの減圧下に１０分維持した。その後、窒素で加圧し下部紡口（ノズル）からストランド状にし、水冷、カッティングを行いペレット状で排出してポリアミドを得た。得られたポリアミドを、真空乾燥機で乾燥し、水分率を５００ｐｐｍに調整した。
【００７１】
乾燥した状態のポリアミドを、溶融紡糸装置（口金細孔ノズル：孔数７２、孔径０．２３ｍｍ、外径１３０ｍｍ）を用いて、紡糸温度３２０℃、紡口ヒーター温度３２０℃、加熱筒温度１２０℃（加熱筒長１５０ｍｍ、内径１７０ｍｍ）の条件で紡糸した。この時の紡口の中心と外周部の温度差は１℃であった。その後、０．９ｍ/sの冷風速度で冷却後、巻き取った繊維に対して１．０重量％で仕上剤を付着した。次に、冷延伸温度１３８℃で総合延伸倍率の６５％延伸し、さらに熱延伸温度２２０℃で延伸した。延伸後、交絡付与装置により交絡を８回/ｍ付与して、巻取機で巻き取り、ポリアミドマルチフィラメントＡを得た。繊維の融点は２８０℃であり、繊度２３５ｄｔｅｘ、フィラメント数７２本で引張強度は８．６ｃＮ／ｄｔｅｘであった。
【００７２】
＜実施例Ｂ＞
原料モノマーの重量を１５００ｇとし、以下の表１の組成比になるように、１，４−シクロヘキサンジカルボン酸８１６ｇ（４．７４モル）、１，１０−デカメチレンジアミン４９０ｇ（２．８４モル）、及び１，５−ペンタメチレンジアミン１９４ｇ（１．９０モル）を蒸留水１５００ｇに溶解させ、原料モノマーの等モル５０質量％均一水溶液を作製した。この均一水溶液に、ジアミン追添量が等モル量に対して２．１％となるように１，１０−デカメチレンジアミン１７．０ｇ（０．１０モル、全ジアミンに対して２．１％）を追添し、さらに重合後のポリマー重量に対して、銅濃度が１７０ｐｐｍ、ヨウ素濃度が０．６８％となるようにヨウ化カリウムとヨウ化銅を加えて水溶液を得た。
得られた水溶液を、内容積５．４Ｌのオートクレーブ（日東高圧製）に仕込み、液温（内温）が５０℃になるまで保温して、オートクレーブ内を窒素置換した。オートクレーブの槽内の圧力が、ゲージ圧として（以下、槽内の圧力は全てゲージ圧として表記する。）、約２．５ｋｇ／ｃｍ２になるまで、液温を約５０℃から加熱を続けた。
【００７３】
槽内の圧力を約２．５ｋｇ／ｃｍ２に保つため、水を系外に除去しながら加熱を続けて、水溶液の濃度が約７５質量％になるまで濃縮した（この系での液温は約１６０℃であった。）。水の除去を止め、槽内の圧力が約３０ｋｇ／ｃｍ２になるまで加熱を続けた（この系での液温は約２４５℃であった。）。槽内の圧力を約３０ｋｇ／ｃｍ２に保つため水を系外に除去しながら、最終温度−３０℃になるまで加熱を続けた。液温が最終温度−３０℃（ここでは３００℃）まで上昇した後に、加熱は続けながら、槽内の圧力が大気圧（ゲージ圧は０ｋｇ／ｃｍ２）になるまで６０分かけながら降圧した。その後、樹脂温度（液温）の最終温度が約３３０℃になるようにヒーター温度を調整した。樹脂温度はその状態のまま、槽内を真空装置で１００ｔｏｒｒの減圧下に１０分維持した。その後、窒素で加圧し下部紡口（ノズル）からストランド状にし、水冷、カッティングを行いペレット状で排出してポリアミドを得た。得られたポリアミドを、真空乾燥機で乾燥し、水分率を５００ｐｐｍに調整した。
【００７４】
乾燥した状態のポリアミド樹脂を、溶融紡糸装置（口金細孔ノズル：孔数７２、孔径０．２３ｍｍ、外径１３０ｍｍ）を用いて、紡糸温度３３０℃、紡口ヒーター温度３３０℃、加熱筒温度１２０℃（加熱筒長１５０ｍｍ、内径１７０ｍｍ）の条件で紡糸した。この時の紡口の中心と外周部の温度差は１℃であった。その後、０．９ｍ/sの冷風速度で冷却後、巻き取った繊維に対して１．０重量％で仕上剤を付着した。次に、冷延伸温度１３４℃で総合延伸倍率の６５％延伸し、さらに熱延伸温度２２０℃で延伸した。延伸後、交絡付与装置により交絡を８回/ｍ付与して、巻取機で巻き取り、ポリアミドマルチフィラメント繊維Ｂを得た。繊維の融点は２９２℃であり、繊度２３５ｄｔｅｘ、フィラメント数７２本で引張強度は８．６ｃＮ／ｄｔｅｘであった。
【００７５】
【表１】
2017020126.tif 000002
【００７６】
＜実施例１＞
実施例Ａのポリアミドマルチフィラメント繊維を糊付けや撚糸することなく整経し、ウォータージェット織機に経糸仕掛けし、実施例Ａのポリアミドマルチフィラメント繊維を糊付けや撚糸することなく緯糸に用いて、織機回転数６００ｒｐｍで平織製織を行った。
その後、８０℃の湯浴槽を１８０ｓｅｃで通過させ、加熱ドラムにて１１０℃で４０ｓｅｃ間乾燥を行った。織密度が経緯共に７４本／ｉｎｃｈの織物を得た。
この織物の製糸仕上剤に由来する残油量を計測した結果、基布重量に対し０．１重量％であった。得られた基布の各種特性測定や性能評価の結果を以下の表２に示す。
【００７７】
＜実施例２＞
実施例１において、筬密度を調整し、緯糸打ち込みを調整して、織密度を変え、熱架橋型の無溶媒付加型シリコーンを２０ｇ／ｍ２ナイフコーティングして熱処理後に、経緯共に７１本／ｉｎｃｈの織物とした。得られた基布の各種特性測定や性能評価の結果を以下の表２に示す。
【００７８】
＜実施例３＞
実施例Ｂのポリアミドマルチフィラメント繊維を糊付けや撚糸することなく整経し、ウォータージェット織機に経糸仕掛けし、実施例Ｂのポリアミドマルチフィラメント繊維を糊付けや撚糸することなく緯糸に用いて、織機回転数６００ｒｐｍで平織製織を行った。
その後、８０℃の湯浴槽を１８０ｓｅｃで通過させ、加熱ドラムにて１１０℃で４０ｓｅｃ間乾燥を行った。織密度が経緯共に７４本／ｉｎｃｈの織物を得た。得られた基布の各種特性測定や性能評価の結果を以下の表２に示す。
【００７９】
＜実施例４＞
実施例３において、筬密度を調整し、緯糸打ち込みを調整して、織密度を変え、熱架橋型の付加型シリコーンを２０ｇ／ｍ２ナイフコーティングして熱処理後に、経緯共に７１本／ｉｎｃｈの織物とした。得られた基布の各種特性測定や性能評価の結果を以下の表２に示す。
【００８０】
＜比較例１＞
ポリヘキサメチレンアジパミド（ＰＡ６６）マルチフィラメント繊維で、繊度が２３５ｄｔｅｘ、フィラメント数が７２本、強度が８．６ｃＮ／ｄｔｅｘを用い、これを糊付けや撚糸することなく整経し、ウォータージェット織機に経糸仕掛けし、ＰＡ６６ポリアミドマルチフィラメント繊維を糊付けや撚糸することなく緯糸に用いて、織機回転数６００ｒｐｍで平織製織を行った。
その後、８０℃の湯浴槽を１８０ｓｅｃで通過させ、加熱ドラムにて１１０℃で４０ｓｅｃ間乾燥を行った。織密度が経緯共に７４本／ｉｎｃｈの織物を得た。
この織物の製糸仕上剤に由来する残油量を計測した結果、基布重量に対し０．１重量％であった。得られた基布の各種特性測定や性能評価の結果を以下の表２に示す。
高温バッグインフレーター試験では破袋が生じ、また、高温バッグ高圧ガス試験では到達圧低下が大きかった。
【００８１】
＜比較例２＞
比較例１において、筬密度を調整し、緯糸打ち込みを調整して、織密度を変え、熱架橋型の付加型シリコーンを２０ｇ／ｍ２ナイフコーティングして熱処理後に、経緯共に７１本／ｉｎｃｈの織物とした。得られた基布の各種特性測定や性能評価の結果を以下の表２に示す。
高温インフレーター試験では破袋が生じ、また、高温バッグ高圧ガス試験では到達圧低下が大きかった。
【００８２】
＜比較例３＞
アラミド繊維で、繊度が２３５ｄｔｅｘ、フィラメント数が１３４本、強度が２０．３ｃＮ／ｄｔｅｘを用い、これを糊付けや撚糸することなく整経し、レピア織機に経糸仕掛けし、アラミド繊維を糊付けや撚糸することなく緯糸に用いて、織機回転数３００ｒｐｍで平織製織を行った。
その後、８０℃の湯浴槽を１８０ｓｅｃで通過させ、加熱ドラムにて１１０℃で４０ｓｅｃ間乾燥を行った。織密度が経緯共に７５本／ｉｎｃｈの織物を得た。
この織物の製糸仕上剤に由来する残油量を計測した結果、基布重量に対し０．１重量％であった。得られた基布の各種特性測定や性能評価の結果を以下の表２に示す。
インパクター試験で、加速度−時間曲線における突出した加速度が計測された。
【００８３】
＜比較例４＞
比較例３において、筬密度を調整し、緯糸打ち込みを調整して、織密度を変え、熱架橋型の付加型シリコーンを２０ｇ／ｍ２ナイフコーティングして熱処理後に、経緯共に６９本／ｉｎｃｈの織物とした。
インパクター試験で、加速度−時間曲線における突出した加速度が計測され、また、経湿接着試験で早期に剥離が観察された。
【００８４】
【表２】
2017020126.tif 000003
【産業上の利用可能性】
【００８５】
本発明のエアバッグ用織物は、高融点であり、高温剛性が高く、より高出力のガス発生装置と組み合わせる用途に適し、さらに、織物の柔軟性によって衝撃吸収力が良い。それゆえ、本発明のエアバッグ用織物は、より軽量化された車内装着用のエアバッグ、とりわけ、カーテンエアバッグの部材として好適に利用可能である。
【符号の説明】
【００８６】
１    カーテンエアバッグ
２    中間接合部
３    インナーチューブ
【図１】
2017020126.tif 000004